(57)【特許請求の範囲】
【請求項１】
水溶性セルロース誘導体、膨潤性粘土、カチオン性界面活性剤及び脂肪酸を含有し、
前記膨潤性粘土と前記水溶性セルロース誘導体の質量比は、２：８〜８：２であり、
前記カチオン性界面活性剤の含有量は、前記膨潤性粘土のカチオン交換当量に対して０．５当量以上３．０当量以下である、固形製剤用のフィルムコーティング剤。
【請求項２】
前記水溶性セルロース誘導体は、ヒドロキシプロピルメチルセルロース、ヒドロキシプロピルセルロース又はメチルセルロースである、請求項１記載のフィルムコーティング剤。
【請求項３】
前記膨潤性粘土は、ベントナイト又はケイ酸アルミニウムマグネシウムである、請求項１又は２記載のフィルムコーティング剤。
【請求項４】
前記脂肪酸は、ステアリン酸、カプリン酸又はオレイン酸である、請求項１〜３のいずれか一項記載のフィルムコーティング剤。
【請求項５】
前記カチオン性界面活性剤は、塩化ベンザルコニウム、塩化ベンゼトニウム又は塩化ジステアリルジメチルアンモニウムである、請求項１〜４のいずれか一項記載のフィルムコーティング剤。
【請求項６】
請求項１〜５のいずれか一項記載のフィルムコーティング剤で被覆された固形製剤。
【発明の詳細な説明】
【技術分野】
【０００１】
本発明は、固形製剤用のフィルムコーティング剤及びこれを用いた固形製剤に関する。
【背景技術】
【０００２】
医薬品の中には水蒸気に不安定なものが多く、無包装の状態で医薬品を放置すると、吸湿によって品質が低下し、期待された薬効が発揮されなくなるだけでなく、服用した患者に副作用を引き起こすことが知られている。そのため、市販医薬品、特に固形製剤のほとんどは、ＰＴＰ（ｐｒｅｓｓ  ｔｈｒｏｕｇｈ  ｐａｃｋ）シート等の包装材で包装され、水蒸気との直接的な接触を防ぐ工夫が施されている。近年では、水蒸気バリア性（防湿性）に優れたポリ塩化ビニリデンを積層したＰＴＰシートが開発され、実用化されている。【０００３】
水蒸気に対する固形製剤自身の安定性を高める手法としては、固形製剤を糖衣する手法や高分子物質でフィルムコーティングする手法がある。後者では、水蒸気バリア性を発揮する高分子物質としてポリビニルアルコールやアミノアルキルメタクリレートコポリマーＥ（ＥｕｄｒａｇｉｔＥＰＯ（登録商標）；デグサ社）が知られており、最近では、吸湿性の薬物を水溶性セルロース誘導体中に分散させ、水蒸気をコーティング層でトラップする性能を有するフィルムコーティング剤（特許文献１）や、ポリビニルアルコールに疎水性の大豆レシチンを添加して防湿性能を向上させたフィルムコーティング剤（特許文献２）や、アミノアルキルメタクリレートコポリマーＥにステアリン酸を配合して防湿性能を向上させたフィルムコーティング剤（特許文献５）が開発されている。【０００４】
なお、医薬品分野とは異なる包装用フィルムの分野では、高湿度下での水蒸気バリア性能を向上させる手法として、ポリビニルアルコールに無機層状化合物を分散させる包装用フィルムが知られているが（特許文献３及び４）、防湿性のみが達成されればよいものであって、医薬品としての服用後の安全性や崩壊性については考慮される必要のないものである。【０００５】
その一方で、医療現場や調剤薬局においては、処方された薬の飲み忘れや服用する用量の間違いを防止するため、１回に服用する複数の医薬品をそれぞれＰＴＰシート等の包装材から出し、１つの袋にまとめて提供する一包化調剤が普及しており、上記のフィルムコーティングによる固形製剤自身の水蒸気に対する安定性を高めるアプローチとは別次元で、患者フレンドリーの観点から先行的に実施されている。さらに、欧米では患者がＰＴＰシート等の包装から出した医薬品をピルケース等に小分けして保管する場合も多いことから、固形製剤自体の水蒸気バリア性を高めるための手法が求められてきた。
【先行技術文献】
【特許文献】
【０００６】
【特許文献１】特開２００８−２０１７１２号公報
【特許文献２】米国特許第５８８５６１７号明細書
【特許文献３】特開平１１―３１５２２２号公報
【特許文献４】特開平９―１５０４８４号公報
【特許文献５】特表２００４−５１８７５０号公報
【発明の概要】
【発明が解決しようとする課題】
【０００７】
しかしながら、一包化調剤される医薬品は、流通段階ではＰＴＰシート等の包装材によって水蒸気に対する安定性が確保されているが、医療現場等では無包装の状態で長期間保管されるため、医薬品の品質低下を引き起こすおそれがある。【０００８】
固形製剤に糖衣又は従来のフィルムコーティング手法を施した場合には、水蒸気による品質低下をある程度軽減できるかもしれないが、糖衣の作業工程には長時間を要し、糖衣後の固形製剤は服用困難なほど過大となる場合があるためにすべての固形製剤に対して適用することができず、従来のフィルムコーティング手法であっても、高湿度下では十分な水蒸気バリア性能を発揮できないのが現状である。さらに、包装用フィルムの分野のフィルムコーティング剤は、ポリ塩化ビニルなどの基材フィルムとの積層フィルムであるため、医薬品添加物としての使用実績がなく、安全性の観点から固形製剤には直接適用できないのが現状である。【０００９】
そこで本発明の目的は、水蒸気バリア性に優れ、固形製剤が無包装の状態で長期保管された場合であっても薬効成分の品質を安定的に保持可能な、固形製剤用のフィルムコーティング剤を提供することにある。
【課題を解決するための手段】
【００１０】
上記目的を達成するため、本発明者らは鋭意研究を重ねた結果、水溶性セルロース誘導体中で膨潤性粘土が特定の積層構造をとるフィルムコーティング剤が、ＰＴＰシートと同等又はそれ以上の水蒸気バリア性能（４０℃、７５％相対湿度環境下、水蒸気透過度：１×１０−４ｇ・ｍｍ／ｃｍ２・２４ｈｒ・ａｔｍ未満）を示すことを見出した。【００１１】
すなわち本発明は、水溶性セルロース誘導体、膨潤性粘土、カチオン性界面活性剤及び脂肪酸を含有し、上記膨潤性粘土と前記水溶性セルロース誘導体の質量比は、２：８〜８：２であり、上記カチオン性界面活性剤の含有量は、上記膨潤性粘土のカチオン交換当量に対して０．５当量以上３．０当量以下である固形製剤用のフィルムコーティング剤を提供する。【００１２】
上記フィルムコーティング剤で固形製剤をフィルムコーティングすれば、固形製剤にＰＴＰシートと同等又はそれ以上の水蒸気バリア性能を付与することができ、薄い皮膜で被覆することを可能にするため、被覆後の固形製剤の服用に支障を来すことがない。【００１３】
上記水溶性セルロース誘導体は、ヒドロキシプロピルメチルセルロース（ヒプロメロース）、ヒドロキシプロピルセルロース又はメチルセルロースであることが好ましく、上記膨潤性粘土は、ベントナイト又はケイ酸アルミニウムマグネシウムであることが好ましく、上記カチオン性界面活性剤は、塩化ベンザルコニウム、塩化ベンゼトニウム又は塩化ジステアリルジメチルアンモニウムであることが好ましく、上記脂肪酸は、ステアリン酸、カプリン酸又はオレイン酸であることが好ましい。【００１４】
また本発明は、上記フィルムコーティング剤で被覆された固形製剤を提供する。
【発明の効果】
【００１５】
本発明のフィルムコーティング剤によれば、固形製剤を薄い皮膜で被覆可能であり、被覆された固形製剤にＰＴＰシートと同等又はそれ以上の水蒸気バリア性能を付与することができる。このため、本発明のフィルムコーティング剤で固形製剤を被覆すれば、固形製剤を無包装の状態で長期間保管した場合であっても薬効成分の品質を安定的に保持することができ、一包化調剤に好適な固形製剤となる。【００１６】
また、本発明のフィルムコーティング剤は、崩壊性にも優れることから、徐放性製剤のみならず、速放性製剤の被覆にも適用できる。さらに、本発明のフィルムコーティング剤は、医薬品製造分野で一般的に使用されるコーティング装置（例えば、連続通気式コーティング装置、流動層コーティング装置、パンコーター等）を用いての固形製剤の被覆が可能であるため、汎用性及び被覆作業の簡便性は極めて高いものである。
【発明を実施するための形態】
【００１７】
以下、本発明を実施するための好ましい実施形態について説明する。ただし、本発明は以下の実施形態に限定されるものではない。また、特に明記することがない限り、「％」は「質量対質量百分率（ｗ/ｗ％）」を表す。
【００１８】
本発明の固形製剤用のフィルムコーティング剤は、水溶性セルロース誘導体、膨潤性粘土、カチオン性界面活性剤及び脂肪酸を含有し、上記膨潤性粘土と前記水溶性セルロース誘導体の質量比は、２：８〜８：２であり、上記カチオン性界面活性剤の含有量は、前記膨潤性粘土のカチオン交換当量に対して０．５当量以上３．０当量以下であることを特徴としている。
【００１９】
「フィルムコーティング剤」とは、固形製剤の表面に薄い皮膜を形成して固形製剤を被覆し、酸素、水蒸気又は光等による薬効成分の分解等を防ぐ組成物をいう。フィルムコーティング剤は、各構成要素を適当な溶媒に分散又は溶解して調製されてもよい。
【００２０】
フィルムコーティング剤を固形製剤に塗布又は噴霧等し、溶媒を乾燥除去することで、固形製剤の表面に薄い皮膜を形成することができる。また、フィルムコーティング剤に直接薬効成分を加えた後に溶媒を乾燥除去すれば、フィルム製剤を得ることも可能である。
【００２１】
フィルムコーティング剤を調製する溶媒としては、例えば、水、炭素数１〜５の鎖式アルコール（低級アルコール）又はこれらの混合溶媒が挙げられるが、水が好ましい。
【００２２】
「水溶性セルロース誘導体」とは、水、低級アルコール又はこれらの混合溶媒に均一に分散又は溶解するセルロースあるいはその誘導体をいい、例えば、ヒドロキシプロピルメチルセルロース（以下、「ＨＰＭＣ」と略す。）、ヒドロキシプロピルセルロース、メチルセルロース、ヒドロキシエチルセルロース、カルボキシメチルセルロースナトリウム又はこれらの混合物が挙げられるが、ＨＰＭＣ、ヒドロキシプロピルセルロース又はメチルセルロースが好ましく、ＨＰＭＣがより好ましい。
【００２３】
ここで、ＨＰＭＣとは、セルロースの一部の水酸基に、ヒドロキシプロポキシル基及びメチル基を導入して水溶性誘導体化したものをいい、例えば、各種のメトローズ（登録商標；信越化学）、メトセル（登録商標；ダウケミカル）が挙げられる。
【００２４】
ＨＰＭＣの２％水溶液の２０℃における平均粘度は、３〜１０００００ｃｐｓが好ましく、３〜１５ｃｐｓがより好ましい。
【００２５】
ＨＰＭＣのヒドロキシプロポキシル基及びメチル基の置換度は、セルロースの有する水酸基に対して、それぞれ、４〜１２％及び１９〜３０％が好ましく、７〜１２％及び２８〜３０％がより好ましい。
【００２６】
なお、ＨＰＭＣは、２％水溶液の２０℃における平均粘度又は置換度の異なる２種類以上のＨＰＭＣを混合して使用してもよい。
【００２７】
「膨潤性粘土」とは、膨潤性を有する粘土のことをいい、より詳細には、適量の水を含んでいるときに粘性と可塑性を示す微粉の物質のうち、膨潤性を有している物質のことをいう。
【００２８】
膨潤性粘土は、金属塩種の組成バランスにより、負の電荷に帯電しているものが好ましく、スメクタイトのような３層構造を有する含水ケイ酸アルミニウムが好ましい。
【００２９】
「負の電荷に帯電」とは、膨潤性粘土がカチオン交換性を有する状態をいい、その帯電量はカチオン交換容量（ＣＥＣ：Ｃａｔｉｏｎ  Ｅｘｃｈａｎｇｅ  Ｃａｐａｃｉｔｙ）として表記される。なお、カチオン交換容量の単位はミリ当量／１００グラム（以下、「ｍｅｑ／１００ｇ」と略す。）であり、一般的には１価のイオンのモル濃度に相当する当量数として表記される。
【００３０】
スメクタイトとしては、例えば、バイデライト、ノントロナイト、サポナイト、ヘクトライト、ソーコナイト、ベントナイト（以下、「ＢＴ」と略す。）、ケイ酸マグネシウムアルミニウム又はこれらの混合物が挙げられるが、ケイ酸マグネシウムアルミニウム又はＢＴが好ましく、ＢＴがより好ましい。
【００３１】
「カチオン性界面活性剤」とは、分子内に親油基部分と親水基部分を有し、水に溶かしたとき、親水基部分がイオンに解離し、正電荷に帯電する化合物をいう。
【００３２】
「カチオン性界面活性剤」としては、医薬品、食品、化粧品に使用できるものが好ましく、例えば、塩化ベンザルコニウム、塩化ベンゼトニウム、塩化ジステアリルジメチルアンモニウム又はこれらの混合物が挙げられるが、塩化ベンザルコニウム、塩化ベンゼトニウムがより好ましい。
【００３３】
「脂肪酸」とは、油脂、蝋又は脂質等の構成成分である有機酸をいい、より詳細には、長鎖炭化水素の１価のカルボン酸化合物で、炭化水素部分が直鎖、分岐又は環状であるものをいう。
【００３４】
脂肪酸としては、医薬品、食品、化粧品に使用できるものが好ましく、例えば、ステアリン酸、オレイン酸、パルミチン酸、カプリン酸、カプリル酸、ミリスチン酸、アラキドン酸、リノール酸、リノレイン酸、パルミトール酸、ミリストール酸又はこれらの混合物が挙げられるが、ステアリン酸、オレイン酸、パルミチン酸又はカプリン酸がより好ましく、ステアリン酸がさらに好ましい。
【００３５】
「固形製剤」とは、固形の製剤をいい、例えば、錠剤（舌下錠、口腔内崩壊錠を含む）、カプセル剤（ソフトカプセル、マイクロカプセルを含む）、顆粒剤、細粒剤、散剤、丸剤、トローチ剤又はフィルム剤が挙げられる。
【００３６】
膨潤性粘土は、上記の医薬固形製剤用のコーティング剤から形成したフィルムにおいて、均一に分散していることが好ましい。「均一に分散」とは、膨潤性粘土が１層の帯状構造体として分散している状態が最も好ましいが、通常医薬品製造に用いられる製造機器において、１層にまで剥離することは難しい。実際には、膨潤性粘土は帯状構造体が１０〜１００層積み重なった帯状積層構造体として分散している状態が好ましく、帯状積層構造体の積層数は、より少ない方が好ましい。すなわち、ある一定のＢＴとポリマー含量の本発明のコーティング剤から形成したフィルムにおいては、少ない積層数の帯状積層構造体として均一分散させたほうが、より長い迷路効果が得られ、水蒸気バリア性能が向上するためである。
【００３７】
本発明の医薬固形製剤用のコーティング剤から形成したフィルムの厚み方向の断面において、上記の帯状積層構造体は網目状に分散しており、かつ面配向していることが好ましい。フィルムの厚み方向の断面における帯状積層構造体の状態は、透過型電子顕微鏡（ＴＥＭ）等を用いて観察することができる。
【００３８】
「網目状」とは、フィルムの厚み方向の断面における帯状積層構造体の分散状態を二次元的に表した場合において、膨潤性粘土の帯状構造体がその言葉のとおり網の目を形成している様子をいう。
【００３９】
「面配向」とは、膨潤性粘土の帯状構造体が、フィルムの厚み方向に積み重なっている様子をいう。
【００４０】
膨潤性粘土を、本発明の医薬固形製剤用のコーティング剤から形成したフィルムにおいて帯状積層構造体として分散させるには、コーティング剤に含まれる膨潤性粘土が膨潤状態であることが好ましい。
【００４１】
膨潤性粘土の「膨潤状態」とは、膨潤性粘土が分散媒を含み、膨潤した状態のことをいう。膨潤状態の膨潤性粘土としては、例えば、膨潤性粘土を分散媒に懸濁させてホモジナイザー等で撹拌した分散液が挙げられるが、その分散液を濾過した場合において、すべての膨潤性粘土が濾紙を通過できる程度に分散した状態であることが好ましい。なお、上記の濾過操作に使用する濾紙としては、例えば、ガラス繊維濾紙ＧＦ／Ｄ：粒子保持能２.７μｍ（ワットマン社）が挙げられる。
【００４２】
上記膨潤性粘土と前記水溶性セルロース誘導体の質量比は、２：８〜８：２であれば固形製剤にＰＴＰシートと同等又はそれ以上の水蒸気バリア性能を付与することができるが、この質量比は、３：７〜８：２がより好ましく、４：６〜８：２がさらに好ましい。
【００４３】
上記質量比における膨潤性粘土の比が２未満の場合には、膨潤性粘土の積層体同士の絡み合いの程度が低くなり、さらに膨潤性粘土による迷路効果も小さくなるため、高い水蒸気バリア性能が得られなくなり、上記質量比における膨潤性粘土の比が８より大きい場合には、膨潤性粘土の積層体同士が整然と配列し難く、未配列部分が構造欠陥となるため、高い水蒸気バリア性能が得られなくなるからである。
【００４４】
なお、膨潤性粘土による迷路効果を十分に得るためには、上記の医薬固形製剤用のコーティング剤から形成したフィルムにおける膨潤性粘土の割合が、２０％以上であることが好ましい。
【００４５】
本発明の医薬固形製剤用のコーティング剤から形成したフィルムの水蒸気透過度は、ＰＴＰシートと同等の１．０×１０−５〜１．０×１０−４ｇ・ｍｍ／ｃｍ２・２４ｈｒ・ａｔｍであることが好ましく、１．０×１０−５〜６．５×１０−５ｇ・ｍｍ／ｃｍ２・２４ｈｒ・ａｔｍであることがより好ましく、１．０×１０−５〜３．０×１０−５ｇ・ｍｍ／ｃｍ２・２４ｈｒ・ａｔｍであることがさらに好ましい。
【００４６】
上記カチオン性界面活性剤の含有量は、上記膨潤性粘土のカチオン交換当量に対して０．５当量以上３．０当量以下であれば固形製剤にＰＴＰシートと同等又はそれ以上の水蒸気バリア性能を付与することができるが、この含有量は上記膨潤性粘土のカチオン交換当量に対して０．５当量以上２．０当量以下であることがより好ましく、０．５当量以上１．５当量以下であることがさらに好ましい。
【００４７】
上記カチオン性界面活性剤の含有量が膨潤性粘土のカチオン交換当量に対して０．５当量未満の場合には、膨潤性粘土とカチオン性界面活性剤の静電的相互作用が小さくなるため、十分な水蒸気バリア性能が得られなくなるからである。
【００４８】
なお、上記脂肪酸の含有量については、カチオン性界面活性剤との共存による均一な分散の観点から、カチオン性界面活性剤１当量に対して０．２〜２当量であることがより好ましい。
【００４９】
上記フィルムコーティング剤で固形製剤を被覆する方法としては、固形製剤が錠剤状であれば、例えば、コーティングパン又は錠剤用コーティング機の使用が挙げられる。また、固形製剤が顆粒状又は粉末状であれば、例えば、流動層コーティング機又は転動流動層コーティング機の使用が挙げられる。
【００５０】
上記フィルムコーティング剤には、薬学的に許容される添加剤を加えてもよく、皮膜の崩壊性を向上させるのであれば、例えば、マルトース、マルチトール、ソルビトール、キシリトール、フルクトース、ブドウ糖、ラクチトール、イソマルトース、乳糖、エリスリトール、マンニトール、トレハロース又はショ糖などの糖類及び糖アルコール類、クロスカルメロースナトリウム又は低置換度ヒドロキシプロピルセルロースを膨潤性崩壊剤として添加することができ、皮膜の強度を向上させるのであれば、例えば、クエン酸トリエチル、ポリエチレングリコール又はグリセリンを可塑剤として添加することができる。
【００５１】
上記フィルムコーティング剤には、医薬品分野で一般的にフィルムコーティングに使用される添加剤をさらに加えてもよいが、当該添加剤としては、例えば、遮蔽剤である植物抽出色素等の着色剤、酸化チタン、炭酸カルシウム又は二酸化ケイ素が挙げられる。
【００５２】
上記フィルムコーティング剤で被覆される固形製剤は、胃溶性や腸溶性の高分子物質等で予め被覆された固形製剤であってもよい。また、本発明のフィルムコーティング剤で被覆された固形製剤が、さらに胃溶性や腸溶性の高分子物質等の皮膜で被覆されてもよい。
【実施例】
【００５３】
以下、実施例を挙げて本発明について具体的に説明するが、本発明はこれらにより限定されるものではない。【００５４】
（皮膜の水蒸気透過度測定方法）
本発明のフィルムコーティング剤により形成した皮膜の水蒸気バリア性能を示す指標である水蒸気透過度は、ＪＩＳ  Ｋ８１２３（１９９４年）を一部改変して測定した。【００５５】
具体的には、フィルムコーティング剤により形成した皮膜を光に透かし、ピンホールのない均一な厚さの部分を選択して直径が３．５ｃｍとなるように円形に切り取り、任意の５箇所で皮膜の厚みを測定した。次に、３ｇの塩化カルシウム（８５０〜２０００μｍの粒度）をアルミニウムカップ（直径３０ｍｍ）に入れ、アルミニウムカップの上に円形に切り取った皮膜と皮膜固定用のリングを順に乗せ、リングの上におもりを乗せてリングを固定し、その状態で溶融したパラフィンワックスをアルミニウムカップの縁に流し込んだ。パラフィンワックスが固化した後、おもりを取り除き、アルミニウムカップ全体の質量を量り、開始時質量とした。その後、アルミニウムカップを４０℃、７５％ＲＨの恒温槽に入れ、２４時間毎に取り出して質量を測定し、以下の式を用いて水蒸気透過係数を算出した。ただし、以下に記載した水蒸気透過度の測定試験においては、いずれもｒ＝１．５ｃｍ、ｔ＝２４時間、Ｃ＝１ａｔｍであった。
水蒸気透過度Ｐ（ｇ・ｍｍ／ｃｍ２・２４ｈｒ・ａｔｍ）＝（Ｗ×Ａ）／（Ｂ×ｔ×Ｃ）
Ｗ：２４時間で増加した質量（ｇ）
Ａ：５箇所の皮膜の厚みの平均値（ｍｍ）
Ｂ：透過面積πｒ２（ｃｍ２）
ｔ：経過時間（時間）
Ｃ：気圧（ａｔｍ）
【００５６】
（実施例１）
蒸留水に塩化ベンザルコニウムを加えて溶解後、約７０℃に加温し、そこにステアリン酸を加えて撹拌し、均一に分散させた。その後、得られた分散液を室温まで放冷し、ＨＰＭＣ（メトローズ（登録商標）ＴＣ−５Ｒ；信越化学）を加えて溶解し、分散液Ｉを得た。【００５７】
撹拌した蒸留水にＢＴ（クニピア（登録商標）−Ｆ；クニミネ工業、カチオン交換能：１１５ｍｅｑ／１００ｇ）を添加し、ホモジナイザー（ポリトロン（登録商標）  Ｍｏｄｅｌ  ＫＲ）で均一に分散させた後に濾紙で吸引濾過し、得られた濾液（ＢＴ水分散液）を分散液ＩＩとした。【００５８】
分散液Ｉと分散液ＩＩを混合して静電的相互作用によりゲル化させ、ホモジナイザーで解砕撹拌してから濾紙で吸引濾過することにより、シングル・スプレー製膜用分散液を得た。【００５９】
上記のシングル・スプレー製膜用分散液を、ポリプロピレンバランストレイの裏面にスプレー噴霧し、直ちにドライヤーの温風で乾燥した。スプレー噴霧とドライヤー乾燥を数回繰り返した後、５０℃のオーブンにバランストレイごと静置して一晩乾燥した。その後、バランストレイから皮膜を剥離して、シングル・スプレー製膜法による皮膜（以下、「実施例１の皮膜」と略す。）を製膜した。【００６０】
なお、上記シングル・スプレー製膜用分散液調製におけるＢＴとＨＰＭＣの質量比はＢＴ：ＨＰＭＣ＝７：３とし、塩化ベンザルコニウムはＢＴのカチオン交換当量に対して０．５当量とし、脂肪酸はカチオン性界面活性剤である塩化ベンザルコニウムと同じく０．５当量になるように配合した。また、分散液Ｉ及びＩＩの固形分濃度は、いずれも３．２％となるよう調製した。【００６１】
（実施例２）
実施例１記載の分散液Ｉと分散液ＩＩを調製し、分散液Ｉをポリプロピレンバランストレイの裏面に１回スプレー噴霧し、続いて、分散液ＩＩを同じポリプロピレンバランストレイの裏面に１回スプレー噴霧し、直ちにドライヤーの温風で乾燥した。この操作を数回繰り返した後、５０℃のオーブンにバランストレイごと静置して一晩乾燥した。その後、バランストレイから皮膜を剥離して、２種類の分散液を交互にスプレーコーティングするデュアル・スプレー製膜法による皮膜（以下、「実施例２の皮膜」と略す。）を製膜した。【００６２】
（実施例３）
実施例１の塩化ベンザルコニウムを塩化ベンゼトニウムに変更した以外は実施例１と同様の操作を行い、皮膜（以下、「実施例３の皮膜」と略す。）を製膜した。【００６３】
（実施例４）
実施例１の塩化ベンザルコニウムを塩化ジステアリルジメチルアンモニウムに変更した以外は実施例１と同様の操作を行い、皮膜（以下、「実施例４の皮膜」と略す。）を製膜した。【００６４】
（実施例５）
実施例１のステアリン酸をオレイン酸に変更した以外は実施例１と同様の操作を行い、皮膜（以下、「実施例５の皮膜」と略す。）を製膜した。【００６５】
（実施例６）
実施例１のステアリン酸をカプリン酸に変更した以外は実施例１と同様の操作を行い、皮膜（以下、「実施例６の皮膜」と略す。）を製膜した。【００６６】
（比較例１）
実施例１のシングル・スプレー製膜用分散液に代えて、分散液ＩＩを用いた以外は実施例１と同様の操作を行い、皮膜（以下、「比較例１の皮膜」と略す。）を製膜した。【００６７】
（比較例２）
実施例１のシングル・スプレー製膜用分散液を１０％ＨＰＭＣ水溶液に変更した以外は実施例１と同様の操作を行い、皮膜（以下、「比較例２の皮膜」と略す。）を製膜した。【００６８】
（比較例３）
実施例１の分散液Ｉを３．２％ＨＰＭＣ水溶液に変更した以外は実施例１と同様の操作を行い、皮膜（以下、「比較例３の皮膜」と略す。）を製膜した。【００６９】
（比較例４）
実施例１の分散液Ｉにステアリン酸を加えないこと以外は実施例１と同様の操作を行い、皮膜（以下、「比較例４の皮膜」と略す。）を製膜した。【００７０】
（比較例５）
実施例１の分散液Ｉに塩化ベンザルコニウムを加えないこと以外は実施例１と同様の操作を行い、皮膜（以下、「比較例５の皮膜」と略す。）を製膜した。【００７１】
（比較例６）
実施例１の分散液ＩにＨＰＭＣを加えないこと以外は実施例１と同様の操作を行い、皮膜（以下、「比較例６の皮膜」と略す。）を製膜した。【００７２】
（比較例７）
実施例１のＢＴを軽質無水ケイ酸（ＡＥＲＯＳＩＬ（登録商標）；日本アエロジル）に変更した以外は実施例１と同様の操作を行い、皮膜（以下、「比較例７の皮膜」と略す。）を製膜した。なお、軽質無水ケイ酸がイオン交換能を有しないため、塩化ベンザルコニウムとステアリン酸はいずれも実施例１と同質量を添加した。【００７３】
（比較例８）
実施例１のステアリン酸を硬化油（三栄源エフ・エフ・アイ）に変更した以外は実施例１と同様の操作を行い、皮膜（以下、「比較例８の皮膜」と略す。）を製膜した。【００７４】
（比較例９）
実施例１の塩化ベンザルコニウムをポリオキシエチレン・ポリオキシプロピレン・グリコール（プルロニック（登録商標）；旭電化工業。以下、「ＰＯＥ・ＰＯＰ・グリコール」と略す。）に変更した以外は実施例１と同様の操作を行い、皮膜（以下、「比較例９の皮膜」と略す。）を製膜した。なお、ＰＯＥ・ＰＯＰ・グリコールは非イオン性であるため、塩化ベンザルコニウムとステアリン酸はいずれも実施例１と同質量を添加した。【００７５】
（各皮膜の水蒸気透過性評価）
実施例１〜６、比較例１〜９で得られた各皮膜の水蒸気透過度をそれぞれ測定した結果を表１に示す。なお、表１の製膜法におけるＳはシングル・スプレー製膜法、Ｄはデュアル・スプレー製膜法を適用したことを表す。【００７６】
【表１】
0005589851.tif 000002
【００７７】
膨潤性粘土に代えて軽質無水ケイ酸（比較例７）、脂肪酸に代えて硬化油（比較例８）、あるいはカチオン性界面活性剤に代えてＰＯＥ・ＰＯＰ・グリコール（比較例９）を用いた場合、それぞれの皮膜の水蒸気透過度は１×１０−４ｇ・ｍｍ／ｃｍ２・２４ｈｒ・ａｔｍ以上となってしまい、所望の水蒸気バリア性能を得ることができなかった。一方で、本発明のフィルムコーティング剤により形成された皮膜の水蒸気透過度は、いずれも１×１０−４ｇ・ｍｍ／ｃｍ２・２４ｈｒ・ａｔｍ未満であった。以上のような表１の結果から、水溶性セルロース誘導体、膨潤性粘土、カチオン性界面活性剤及び脂肪酸を必須の構成要素とする本発明のフィルムコーティング剤が、ＰＴＰ包装材と同等レベルの顕著な水蒸気バリア性能を固形製剤に付与可能であることが明らかとなった。なお、製膜法の違い（シングル・スプレー製膜法（実施例１）又はデュアル・スプレー製膜法（実施例２））によっては、水蒸気透過度に大きな差異は認められなかった。【００７８】
（実施例７〜１３及び比較例１０、比較例１１）
実施例１のＢＴとＨＰＭＣの質量比を表２の数値に変更した以外は実施例１と同様の操作を行い、実施例７〜１３並びに比較例１０及び１１の皮膜（以下、それぞれ「実施例７の皮膜」、「実施例８の皮膜」、「実施例９の皮膜」、「実施例１０の皮膜」、「実施例１１の皮膜」、「実施例１２の皮膜」、「実施例１３の皮膜」、「比較例１０の皮膜」、「比較例１１の皮膜」と略す。）を製膜した。【００７９】
（ＢＴ：ＨＰＭＣの質量比の検討）
実施例７〜１３並びに比較例１０及び１１で得られた各皮膜の水蒸気透過度をそれぞれ測定し、その結果を表２に示す。【００８０】
【表２】
0005589851.tif 000003
【００８１】
表２の結果から、ＢＴとＨＰＭＣの質量比が、ＢＴ：ＨＰＭＣ＝２：８〜８：２の範囲にあれば、皮膜の水蒸気透過度は１×１０−４ｇ・ｍｍ／ｃｍ２・２４ｈｒ・ａｔｍ未満となり、ＰＴＰ包装材と同等レベルの顕著な水蒸気バリア性能を固形製剤に付与可能であることが明らかとなった。【００８２】
（実施例１４〜１８及び比較例１２、比較例１３）
実施例１の塩化ベンザルコニウム及びステアリン酸の当量を表３の数値に変更した以外は実施例１と同様の操作を行い、実施例１４〜１８及び比較例１２の皮膜（以下、それぞれ「実施例１４の皮膜」、「実施例１５の皮膜」、「実施例１６の皮膜」、「実施例１７の皮膜」、「実施例１８の皮膜」、「比較例１２の皮膜」と略す。）製膜した。なお、比較例１３の操作では、皮膜を形成することができなかった。【００８３】
（ＢＴのカチオン交換当量に対するカチオン性界面活性剤及び脂肪酸当量数の検討）
実施例１４〜１８及び比較例１２で得られた各皮膜の水蒸気透過度をそれぞれ測定した結果を、表３に示す。【００８４】
【表３】
0005589851.tif 000004
【００８５】
表３の結果から、塩化ベンザルコニウムの添加量がＢＴのカチオン交換当量に対して０．５当量以上であれば、皮膜の水蒸気透過度は１×１０−４ｇ・ｍｍ／ｃｍ２・２４ｈｒ・ａｔｍ未満となり、ＰＴＰ包装材と同等レベルの顕著な水蒸気バリア性能を固形製剤に付与可能であることが明らかとなった。【００８６】
また、同じく表３の結果から、ステアリン酸の添加量がＢＴのカチオン交換当量に対して０．１当量以上であれば、皮膜の水蒸気透過度は１×１０−４ｇ・ｍｍ／ｃｍ２・２４ｈｒ・ａｔｍ未満となり、ＰＴＰ包装材と同等レベルの顕著な水蒸気バリア性能を固形製剤に付与可能であることが明らかとなった。ただし、ステアリン酸の添加量がカチオン性界面活性剤である塩化ベンザルコニウム１当量に対して２当量より多い場合（比較例１３）には、分散液Ｉのステアリン酸の析出が観察され、均一に分散できず、皮膜が形成できなかった。【００８７】
（実施例１９）
実施例１と同様の操作を行い、シングル・スプレー製膜用分散液を調製してこれを錠剤コーティング用分散液とした。【００８８】
２００ｇのバルプロ酸ナトリウム錠剤（デパケン（登録商標）２００ｍｇ；協和発酵・キリン）をコーティングパン（ＤＲＣ−２００；パウレック社）に仕込み、上記の錠剤コーティング用分散液を、厚みが２０μｍになるように錠剤に被覆し、被覆固形製剤（以下、「実施例１９の錠剤」と略す。）を得た。【００８９】
（比較例１４）
バルプロ酸ナトリウム錠剤（デパケン（登録商標）２００ｍｇ；協和発酵・キリン）をそのまま、比較対象用の固形製剤（以下、「比較例１４の錠剤」と略す。）とした。【００９０】
（比較例１５）
蒸留水（８７５ｇ）にラウリル硫酸ナトリウム（１５ｇ）を添加し、撹拌して完全に溶解した。次に、アミノアルキルメタクリレートコポリマーＥ（ＥｕｄｒａｇｉｔＥＰＯ（登録商標）；デグサ社）（１００ｇ）を添加して撹拌し、これを均一に分散させた段階で、ステアリン酸（１０ｇ）を添加し、さらに撹拌してコーティング溶液を得た。【００９１】
２００ｇのバルプロ酸ナトリウム錠剤（デパケン（登録商標）２００ｍｇ；協和発酵）をコーティングパン（ＤＲＣ−２００；パウレック社）に仕込み、上記のコーティング溶液を、厚みが２０μｍになるように錠剤に被覆し、比較対象用の固形製剤（以下、「比較例１５の錠剤」と略す。）を得た。【００９２】
（薬物含有モデル錠剤での水蒸気バリア性能評価）
実施例１９、比較例１４及び比較例１５において得られた各錠剤を、４０℃・７５％ＲＨの条件下で放置し、潮解性の有無（外観変化）を経時的に観察した。その結果を表４に示す。【００９３】
【表４】
0005589851.tif 000005
【００９４】
表４の結果より、既存錠剤（比較例１４の錠剤）及び公知の防湿フィルムを被覆した錠剤（比較例１５の錠剤）は、１日間の保存により錠剤の潮解が確認されたのに対して、本発明の水蒸気バリア性フィルムコーティングで被覆された錠剤（実施例１９の錠剤）はバルプロ酸ナトリウムの潮解性抑制が達成されていることから、ＰＴＰ包装材と同等レベルの顕著な水蒸気バリア性能を固形製剤（モデル錠剤）に付与できたことが明らかとなった。
【産業上の利用可能性】
【００９５】
本発明のフィルムコーティング剤は、医薬品分野、特に水蒸気に不安定な薬物を含む固形製剤の皮膜として好適に使用することができる。